"1つ以上の層を含む機能性部分と;前記機能性部分の主要表面の上に横たわり、接着剤と紫外線吸収剤とを含む接着剤層と;前記機能性部分と反対側で前記接着剤層の主要表面の上に横たわり、フルオロポリマーを含むフルオロポリマー層と;を含む多層フィルム。前記接着剤層が少なくとも5.5wtの前記紫外線吸収剤を含む、請求項1に記載の多層フィルム。前記接着剤層が少なくとも7.0wtの前記紫外線吸収剤を含む、請求項2に記載の多層フィルム。前記接着剤層が20.0wt以下の前記紫外線吸収剤を含む、請求項2に記載の多層フィルム。前記紫外線吸収剤が、ベンゾトリアゾール系吸収剤、トリアジン系吸収剤、ベンゾフェノン系吸収剤、シアノアクリレート系吸収剤、ベンゾキサジノン系吸収剤、オキサニリド系吸収剤およびそれらの組合せからなる群から選択される、請求項1~4のいずれか一項に記載の多層フィルム。前記接着剤層が光安定剤を含む、請求項1~5のいずれか一項に記載の多層フィルム。前記光安定剤がヒンダードアミン系の光安定剤である、請求項6に記載の多層フィルム。前記接着剤層が0.1wt~5wtの範囲内の量で光安定剤を含む、請求項6に記載の多層フィルム。前記量が少なくとも2.5wtである、請求項8に記載の多層フィルム。前記接着剤がポリウレタンを含む、請求項1~9のいずれか一項に記載の多層フィルム。前記ポリウレタンが脂肪族ポリウレタンを含む、請求項10に記載の多層フィルム。前記接着剤がアクリル系接着剤である、請求項1~9のいずれか一項に記載の多層フィルム。前記接着剤が、光学的に透明な接着剤である、請求項1~9のいずれか一項に記載の多層フィルム。前記フルオロポリマーが、ポリフッ化ビニリデンPVDF、ポリフッ化ビニルPVF、ポリテトラフルオロエチレンPTFE、テトラフルオロエチレンとペルフルオロメチルビニルエーテルのコポリマーPFA、エチレンテトラフルオロエチレンコポリマーETFE、ポリクロロトリフルオロエチレンPCTFE、エチレンクロロトリフルオロエチレンコポリマーECTFE、フッ素化エチレンプロピレンコポリマーFEP、エチレンとフッ素化エチレンプロピレンのコポリマーEFEP、テトラフルオロエチレン、ヘキサフルオロプロピレンおよびフッ化ビニリデンのターポリマーTHV、テトラフルオロエチレン、ヘキサフルオロプロピレンおよびエチレンのターポリマーHTEおよびそれらの任意の組合せからなる群から選択される、請求項1~13のいずれか一項に記載の多層フィルム。前記フルオロポリマーがETFEである、請求項14に記載の多層フィルム。前記フルオロポリマーがFEPである、請求項14に記載の多層フィルム。前記機能性部分が障壁ポリマー層を含む、請求項1~16のいずれか一項に記載の多層フィルム。前記障壁ポリマー層が、ポリエステル、ポリカーボネートおよびそれらの組合せからなる群から選択されるポリマーを含む、請求項17に記載の多層フィルム。前記障壁ポリマー層がポリエステルを含む、請求項17に記載の多層フィルム。前記ポリエステルが液晶ポリマーを含む、請求項19に記載の多層フィルム。前記ポリエステルがポリエチレンテレタフレートを含む、請求項20に記載の多層フィルム。前記ポリエステルがポリエチレンナフタレートを含む、請求項19に記載の多層フィルム。前記機能性部分がさらに、前記障壁ポリマー層上に配置された無機障壁材料を含む、請求項17に記載の多層フィルム。前記無機障壁材料が金属、金属酸化物、金属窒化物または金属炭化物である、請求項23に記載の多層フィルム。前記機能性部分が、0.4g/m2日以下の水蒸気透過度を有する、請求項1~24のいずれか一項に記載の多層フィルム。前記機能性部分が0.1g/m2日以下の水蒸気透過度を有する、請求項25に記載の多層フィルム。前記機能性部分が0.001g/m2日以下の水蒸気透過度を有する、請求項26に記載の多層フィルム。前記機能性部分が10-5g/m2日以下の水蒸気透過度を有する、請求項27に記載の多層フィルム。前記接着剤層と反対側で主要表面上の前記機能性部分上に配置された封止材層をさらに含む、請求項1~28のいずれか一項に記載の多層フィルム。前記接着剤層が、0.1ミル~4ミルの範囲内の厚みを有する、請求項1~29のいずれか一項に記載の多層フィルム。前記厚みが0.2ミル~2ミルの範囲内にある、請求項30に記載の多層フィルム。前記厚みが0.5ミル~1.0ミルの範囲内にある、請求項31に記載の多層フィルム。前記フルオロポリマー層が0.5ミル~20ミルの範囲内の厚みを有する、請求項1~32のいずれか一項に記載の多層フィルム。前記厚みが0.5ミル~10ミルの範囲内にある、請求項33に記載の多層フィルム。前記厚みが0.5ミル~5ミルの範囲内にある、請求項34に記載の多層フィルム。前記厚みが0.5ミル~2ミルの範囲内にある、請求項35に記載の多層フィルム。前記機能性部分が0.1ミル~10ミルの範囲内の厚みを有する、請求項1~36のいずれか一項に記載の多層フィルム。前記厚みが0.5ミル~4ミルの範囲内にある、請求項37に記載の多層フィルム。少なくとも85の可視光線透過率を有する、請求項1~38のいずれか一項に記載の多層フィルム。前記可視光線透過率が少なくとも90である、請求項39に記載の多層フィルム。前記可視光線透過率が少なくとも92である、請求項40に記載の多層フィルム。UVBに曝露された場合、160時間後に5.0以下のデルタ-b指数を示す、請求項1~41のいずれか一項に記載の多層フィルム。UVAに曝露された場合、1991時間後に10.0未満のデルタ-b指数を示す、請求項1~41のいずれか一項に記載の多層フィルム。光電池構成要素と;前記光電池構成要素の主要表面の上に横たわる第1のポリマー層と;前記光電池構成要素と反対側で前記第1のポリマー層の主要表面の上に横たわり、接着剤と紫外線吸収剤とを含む第2のポリマー層と;前記第1のポリマー層と反対側で前記第2のポリマーの主要表面の上に横たわり、フルオロポリマーを含む第3のポリマー層と;を含む光電池デバイス。前記第2のポリマー層が少なくとも5.5wtの前記紫外線吸収剤を含む、請求項44に記載の光電池構成要素。前記第2のポリマー層が、20.0wt以下の紫外線吸収剤を含む、請求項45に記載の光電池構成要素。前記紫外線吸収剤が、ベンゾトリアゾール系吸収剤、トリアジン系吸収剤、ベンゾフェノン系吸収剤、シアノアクリレート系吸収剤、ベンゾキサジノン系吸収剤、オキサニリド系吸収剤およびそれらの組合せからなる群から選択される、請求項44~46いずれか一項に記載の光電池構成要素。前記接着剤が、光学的に透明な接着剤である、請求項44~47のいずれか一項に記載の光電池構成要素。前記フルオロポリマーが、ポリフッ化ビニリデンPVDF、ポリフッ化ビニルPVF、ポリテトラフルオロエチレンPTFE、テトラフルオロエチレンとペルフルオロメチルビニルエーテルのコポリマーPFA、エチレンテトラフルオロエチレンコポリマーETFE、ポリクロロトリフルオロエチレンPCTFE、エチレンクロロトリフルオロエチレンコポリマーECTFE、フッ素化エチレンプロピレンコポリマーFEP、エチレンとフッ素化エチレンプロピレンのコポリマーEFEP、テトラフルオロエチレン、ヘキサフルオロプロピレンおよびフッ化ビニリデンのターポリマーTHV、テトラフルオロエチレン、ヘキサフルオロプロピレンおよびエチレンのターポリマーHTEおよびそれらの任意の組合せからなる群から選択される、請求項44~48のいずれか一項に記載の光電池構成要素。前記フルオロポリマーがETFEである、請求項49に記載の光電池構成要素。前記フルオロポリマーがFEPである、請求項49に記載の光電池構成要素。前記第1のポリマー層が障壁ポリマーを含む、請求項44~51のいずれか一項に記載の光電池構成要素。前記障壁ポリマーが無機障壁材料でコーティングされたフィルムを形成する、請求項52に記載の光電池構成要素。前記第1の層が0.1g/m2日以下の水蒸気透過度を有する、請求項44~53のいずれか一項に記載の光電池構成要素。前記光電池構成要素と前記第1のポリマー層の間に配置された第4のポリマー層をさらに含み、第4のポリマー層が封止材を含む、請求項44~54のいずれか一項に記載の光電池構成要素。前記第2のポリマー層が0.1ミル~4ミルの範囲内の厚みを有する、請求項44~45のいずれか一項に記載の光電池構成要素。前記第3のポリマー層が0.5ミル~5ミルの範囲内の厚みを有する、請求項44~56のいずれか一項に記載の光電池構成要素。前記第1のポリマー層が0.1ミル~10ミルの範囲内の厚みを有する、請求項44~57のいずれか一項に記載の光電池構成要素。少なくとも85の可視光線透過率を有する、請求項44~58のいずれか一項に記載の光電池構成要素。UVBに曝露された場合に160時間後に5.0以下のデルタ-b指数を示す、請求項44~59のいずれか一項に記載の光電池構成要素。UVAに曝露された場合、1991時間後に10.0未満のデルタ-b指数を示す、請求項44~59のいずれか一項に記載の光電池構成要素。多層フィルムを形成する方法において、フルオロポリマー層を送出するステップと;接着剤と紫外線吸収剤とを含む接着剤層を前記フルオロポリマー層の表面上にコーティングするステップと;前記機能層と接触している前記接着剤層と前記フルオロポリマー層を機能層に積層するステップと;を含む方法。前記機能層が、無機材料層でコーティングされた障壁ポリマー層を含み、前記接着剤が前記無機材料層と接触している、請求項62に記載の方法。前記接着剤層と反対側の表面上で機能層上に封止材層をコーティングするステップをさらに含む、請求項62~63のいずれか一項に記載の方法。一実施形態において、多層フィルムは、1つ以上の層を含む機能性部分と;機能性部分の主要表面の上に横たわり、接着剤と紫外線吸収剤とを含む接着剤層と;機能性部分と反対側で接着剤層の主要表面の上に横たわり、フルオロポリマーを含むフルオロポリマー層とを含む。特定の実施形態において、光電池構成要素は、光電池構成要素と;光電池構成要素の主要表面の上に横たわる第1のポリマー層と;光電池構成要素と反対側で第1のポリマー層の主要表面の上に横たわり、接着剤と紫外線吸収剤とを含む第2のポリマー層と;第1のポリマー層と反対側で第2のポリマーの主要表面の上に横たわり、フルオロポリマーを含む第3のポリマー層とを含む。別の実施形態において、多層フィルムを形成する方法には、フルオロポリマー層を送出するステップと;接着剤と紫外線吸収剤とを含む接着剤層をフルオロポリマー層の表面上にコーティングするステップと;機能層と接触している接着剤層とフルオロポリマー層を機能層に積層するステップと、が含まれる。添付の図面を参照することによって本開示をより良く理解でき、当業者にとってその数多くの特徴および利点が明らかとなるかもしれない。一例示的実施形態において、光電池デバイスは、光電池構成要素と、光電池構成要素の主要表面上に横たわる多層積層品を含む。多層積層品には、光電池デバイスの外部表面を形成するフルオロポリマー層、外部表面と反対側でフルオロポリマー層の主要表面の下に配置されている接着剤層または接合層、およびフルオロポリマー層の反対側で光電池構成要素に最も近いところで接着剤層または接合層の主要表面の下に配置された機能性部分が含まれる。接着剤層または接合層は、紫外線吸収剤を含み、光安定剤または酸化防止剤を含むことができる。任意には、封止材が多層積層品と光電池構成要素の間に配置され得、あるいはこれは多層積層品の一部であり得る。さらなる実施形態において、光電池構成要素を形成する方法は、光電池構成要素を送出するステップと光電池構成要素の主要表面の上に横たわるように多層積層品を適用するステップとを含む。任意には、多層積層品を適用する前に光電池構成要素の上に横たわるように封止材を適用することができる。本明細書中に記載されている実施形態において、光電池構成要素は、少なくとも2つの主要表面を含む。前面という用語は、直射日光のより大きな割合を受光する光電池デバイスの表面を意味する。実施形態において、前面は、日光を電気に転換する光電池デバイスの活性側である。しかしながら、一部の実施形態において、光電池デバイスは、デバイスの2つの表面が活性となるように構築され得る。例えば、前面は直射日光を電気に転換し、一方裏面は反射日光を電気に転換することができる。他の実施例において、前面は日中1つの点において直射日光を、そして裏面は日中別の点において直射日光を受光することができる。本明細書中に記載されている実施形態は、このような光電池構成または他の類似の光電池構成を含むことができる。~の上全体に、~の上に横たわる、~の下にまたは~の下に横たわるという用語は、隣接する構造の主要表面との関係における層、フィルムまたは積層品の配置を意味し、ここで~の上全体にまたは~の上に横たわるとは、層、フィルムまたは積層品が光電池デバイスの外部表面に対し比較的近いことを意味し、~の下にまたは~の下に横たわるとは、層、フィルムまたは積層品が光電池デバイスの外部表面から比較的遠いことを意味する。本明細書中、~の上に、~の上全体に、~の上に横たわる、~の下に、および~の下に横たわるという用語は、表面と列挙された構造の間の中間構造の包含を許容し得る。図1に示されているように、光電池デバイス100は、光電池構成要素102を含む。この構成要素102は、前面112と裏面114を含む。前面112は、日光120を受光し日光120を電流に転換するための要素を含む。特定の一実施例において、裏面114は、前面112の要素のための支持体によって画定され得る。保護フィルム104は、前面112の上全体に配置され得る。保護フィルム104は、光電池構成要素102によってエネルギーに転換されるべき日光などの光を受光するように構成された外部表面116を形成し得る。1つ以上の中間層108が保護層104と前面112の間に配置され得る。さらに、裏面114の上全体に保護フィルム106が配置され得る。保護フィルム106は、裏側外部表面118を形成することができる。さらに、1つ以上の中間層110が、裏面保護フィルム106と裏面114の間に配置され得る。一実施例において、1つ以上の層108または110が封止材を含み得る。封止材は、光電池デバイスを保護する一助となる材料である。このような材料としては、例えば、ポリエチレン線状低密度ポリエチレン、低密度ポリエチレン、高密度ポリエチレンなど、ポリプロピレン、ナイロン類ポリアミド、EPDM、ポリエステル類、ポリカーボネート類、エチレン-プロピレンエラストマーコポリマー類、エチレンまたはプロピレンとアクリル酸またはメタクリル酸のコポリマー類、アクリレート類、メタクリレート類、エチレン-プロピレンコポリマー類を含む天然または合成のポリマー、例えばエチレンビニルアセテートEVA、エチレンブチルアクリレートEBA、エチレンメチルアクリレートEMAなどを含むポリアルファオレフィンメルト接着剤;イオノマー類一般に金属塩として中和された酸官能化ポリオレフィン類、酸官能化ポリオレフィン類、例えば熱可塑性ポリウレタンTPUを含むポリウレタン、オレフィンエラストマー類、オレフィン系ブロックコポリマー類、熱可塑性シリコーン類、ポリビニルブチラール、フルオロポリマー、例えばテトラフルオロエチレン、ヘキサフルオロプロピレンおよびフッ化ビニリデンのターポリマー、またはそれらの任意の組合せが含まれる。特定の一実施例において、保護フィルム104および106は、外部表面を形成するフルオロポリマー層と、フルオロポリマー層の下に横たわる接着剤または接合層と、接着剤または接合層の下に横たわる機能性部分を含む多層フィルムであり得る。例えば、機能性部分は、水蒸気の透過、腐食性ガスの拡散またはそれらの組合せを妨げるための障壁として機能し得る。図2は、光電池構成要素202と保護フィルム212とを含む光電池デバイスの部分200のさらなる一例の図を含んでいる。この部分200は、光電池デバイスの前方部分または後方部分であり得る。任意には保護フィルム212と光電池構成要素202の間に封止材層204を配置することができ、あるいは封止材層204は保護フィルム212の一部を形成することができる。一実施例において、保護フィルム212は外部層210を含む。外部層210は、フルオロポリマーを含み得る。例えば、外部層210は、フルオロポリマー、例えばポリフッ化ビニリデンPVDF、ポリフッ化ビニルPVF、ポリテトラフルオロエチレンPTFE、テトラフルオロエチレンとペルフルオロメチルビニルエーテルのコポリマーPFA、エチレンテトラフルオロエチレンコポリマーETFE、ポリクロロトリフルオロエチレンPCTFE、エチレンクロロトリフルオロエチレンコポリマーECTFE、フッ素化エチレンプロピレンコポリマーFEP、エチレンとフッ素化エチレンプロピレンのコポリマーEFEP、テトラフルオロエチレン、ヘキサフルオロプロピレンおよびフッ化ビニリデンのターポリマーTHV、テトラフルオロエチレン、ヘキサフルオロプロピレンおよびエチレンのターポリマーHTEまたはそれらの任意の組合せで形成され得る。特定の一実施例においては、外部層210は少なくとも70のフルオロポリマー、例えば少なくとも85のフルオロポリマー、少なくとも95のフルオロポリマー、少なくとも98のフルオロポリマーを含み、あるいは、本質的にフルオロポリマーで構成され、フルオロポリマーの耐薬品性および耐候性を有する。特定の一実施例において、外部層210はエチレン-テトラフルオロエチレンコポリマーETFEを含む。別の実施例において、外部層210はフッ素化エチレンプロピレンコポリマーFEPを含む。さらなる実施例において、外部層はポリフッ化ビニルPVFを含む。一実施例において、外部層210は0.5ミル~20ミルの範囲内の厚みを有する。例えば、外部層210は、0.5ミル~10ミルの範囲内、例えば0.5ミル~5ミル、さらには0.5ミル~2ミルの範囲内の厚みを有することができる。さらに、保護フィルム212は、接着剤層または接合層208を含む。図示されているように、接着剤層または接合層208は、外部層210の下に横たわる。一実施例において、接着剤層208は、介在層無く外部層210と直接接触している。接着剤層208は、接着剤および紫外線吸収剤を含むことができる。さらに、接着剤層208は任意には、光安定剤を含むことができ、任意には酸化防止剤を含むことができる。例示的接着剤としては、ポリウレタン、エチレン酢酸ビニルEVA、ポリエステルPET、シアノアクリレート、エポキシ、フェノール系、オレフィン、ホットメルト接着剤、アイオノマー類、シリコーン、アクリル系、それらのコポリマーまたはそれらの組合せが含まれる。あるいは、層208は、図1の層108および110との関係において上述した封止材などの封止材で形成された接合層であり得る。特定の一実施例では、接着剤は、脂肪族ポリウレタンなどのポリウレタンを含む。別の例では、接着剤はEVAを含む。特定の一実施例では、接着剤は、光学的に透明な接着剤OCAである。OCAは、少なくとも99の内部透過度と1未満のヘーズを有する。内部透過度は、ASTME284に見られる内部透過度の定義にしたがって計算される。ヘーズは、ASTMD1003-92にしたがって測定される。例えば、接着剤は、アクリル系OCAであり得る。別の実施例では、接着剤はポリウレタンOCAまたはポリウレタンエステルOCAであり得る。例示的OCAは、3M、東洋インキまたはSochemから入手可能である。例えば、接着剤層中のOCAは、光電池デバイスに対し最適な光透過率を提供して、日光を電流に転換するデバイスの効率を増大させることができる。さらに、接着剤層208は、紫外線吸収剤を含む。一実施例において、紫外線吸収剤は、有機紫外線吸収剤、例えばベンゾトリアゾール系、トリアジン系、ベンゾフェノン系、シアノアクリレート系、ベンゾキサジノン系、オキサニリド系またはそれらの組合せの紫外線吸収剤から選択される。例えば、紫外線吸収剤は、ベンゾトリアゾール系の吸収剤、例えば2,4-ジ-tert-ブチル-6-5-クロロベンゾトリアゾール-2-イルフェノールまたは2-2H-ベンゾトリアゾール-2-イル-p-クレゾールであってよい。別の実施例では、紫外線吸収剤は、トリアジン系のもの、例えば2-4,6-ジフェニル-1,3,5-トリアジン-2-イル-5-ヘキシルオキシ-フェノールである。他の例示的紫外線吸収剤は、BASFからTinuvin登録商標またはChemisorb登録商標の名称で入手可能であるか、またはCytechIndustriesからCyasorbの商標名で入手可能である。別の例においては、紫外線吸収剤は無機紫外線吸収剤を含む。例えば、無機紫外線吸収剤は、二酸化チタンまたは酸化亜鉛を含むことができる。詳細には、無機紫外線吸収剤は、100nm以下の粒径、例えば1nm~100nmの範囲内の粒径を有する。特定の実施例において、接着剤層208は、無機種、例えばセラミック種を含んでいない。例えば紫外線吸収剤は、二酸化チタンまたは酸化亜鉛を含まなくてよい。接着剤層208は、0.5wt~20wtの範囲内、例えば0.5wt~10wtの範囲内の量で紫外線吸収剤を含むことができる。詳細には、接着剤層208は、少なくとも5.5wtの紫外線吸収剤、例えば少なくとも7.0wtの紫外線吸収剤を含むことができる。さらなる実施例において、接着剤層208は20.0wt超の紫外線吸収剤を含まない。一実施例において、接着剤層208は5.0wt~20wt、例えば5.0wt~10wt、さらには5.5wt~10wtの量で紫外線吸収剤を含む。対照的に、典型的な市販の接着剤調合物は一般に、2wt超の紫外線吸収剤添加剤を含まない。レベルが2wtを超えると、市販の接着剤調合物は典型的に、接着剤から添加剤が沈殿または分離する徴候を示す。本発明の例示的一実施形態においては、たとえレベルが5.0wtを超えても、紫外線吸収剤は沈殿せず、すなわち接着剤層208中の接着剤構成要素と相溶性を有する。さらに、接着剤層208は、光安定剤、例えばヒンダードアミン系光安定剤HALSを含み得る。例示的HALS安定剤としては、ビス2,2,6,6,-テトラメチル-4-ピペリジルセバケートが含まれる。例えば、接着剤層208は、0.1wt~5wtの範囲内の量で光安定剤を含むことができる。一実施例において、接着剤層208は少なくとも2.5wtの光安定剤、例えば少なくとも3.5wt、さらには少なくとも5.0wtの光安定剤を含む。例示的光安定剤は、BASFからTinuvin登録商標770として、またはCytechIndustriesからCyasorbTHT-4611として入手可能である。さらなる一実施例において、接着剤層208は酸化防止剤を含むことができる。例えば、接着剤層208は、0.5wt~5wtの範囲内、例えば1.0wt~3wtの範囲内の量の酸化防止剤を含むことができる。例示的酸化防止剤としては、ホスファイト酸化防止剤、フェノール系酸化防止剤、スルフィド酸化防止剤、アミン酸化防止剤、またはそれらの組合せが含まれる。例えば、酸化防止剤は、ホスファイト酸化防止剤であり得る。別の実施例において、酸化防止剤はフェノール系酸化防止剤であり得る。例示的酸化防止剤は、AlbemarleCorporationからETHANOX登録商標またはETHAPHOS商標の商標名で、またはBASFからIrganox登録商標の商標名で入手可能である。接着剤層208は、0.2ミル~30ミルの範囲内、例えば0.2ミル~12ミル、0.2ミル~2ミルの範囲内、例えば0.2ミル~1.5ミルの範囲内、または0.5ミル~1.0ミルの範囲内の厚みを有することができる。一実施形態において、接着剤層208は、0.1ミル~4ミルの範囲内、例えば0.2ミル~2ミルの範囲内または0.5ミル~1.0ミルの範囲内の厚みを有することができる。あるいは、接着剤層208は、2ミル~10ミルの範囲内の厚みを有することができる。例えば、接着剤層208がEVAを含む場合、厚みは2ミル~30ミルの範囲内にあり得る。別の実施例では、接着剤層208がポリウレタン接着剤またはアクリル系接着剤を含む場合、厚みは0.2ミル~2ミルの範囲内にあり得る。特定の一実施例において、接着剤層208は、1センチメートルあたり少なくとも2.0ニュートン、1センチメートルあたり少なくとも4ニュートン、1センチメートルあたり少なくとも5ニュートンさらには1センチメートルあたり6.0ニュートン超の剥離強度で、フルオロポリマーを含む外部層210にボンディングする。図2に示されている通り、保護フィルム212は、接着剤層208の下に横たわる1つまたは複数の機能層206を含む。一実施例において、1つまたは複数の機能層206は、水蒸気移動、腐食性ガス移動例えば酸素移動またはそれらの組合せを阻害するための少なくとも1つの障壁層を含む機能性部分を形成する。例えば、1つまたは複数の機能層206は、0.8g/m2日以下、例えば0.4g/m2日以下、さらには0.2g/m2日以下の水蒸気透過度を有し得る。特定の一実施例において、水蒸気透過度は、0.1g/m2日以下、例えば0.01g/m2日以下、0.001g/m2日以下、10-4g/m2日以下さらには10-5g/m2日以下であってよい。1つまたは複数の機能層206は単層として示されているものの、1つまたは複数の機能層206は、2つ以上の層を含むことができる。1つまたは複数の機能層206は、典型的に、0.1ミル~10ミルの範囲内、0.1ミル~7ミルの範囲内、例えば0.5ミル~4ミルの範囲内の合計厚みを有する。特定の実施例において、1つまたは複数の機能層206は、障壁ポリマーを含み得る少なくとも1つの障壁層を含む。例示的障壁ポリマーには、ポリエステル、ポリカーボネートまたはその任意の組合せが含まれる。例示的ポリエステルには、ポリエチレンテレフタレートPETまたはポリエチレンナフタレートPENが含まれ得る。別の実施例において、ポリエステルは液晶ポリマーを含む。例示的液晶ポリマーとしては、芳香族ポリエステルポリマー類、例えばXYDAR登録商標Amoco、VECTRA登録商標HoechstCelanese、SUMIKOSUPER商標またはEKONOL商標住友化学、DuPontHX商標またはDuPontZENITE商標E.I.DuPontdeNemours、RODRUN商標ユニチカ、GRANLAR商標Grandmontという商標名で入手可能なものまたはその任意の組合せが含まれる。好ましい液晶ポリマー類としては、拘束されたマイクロ層の結晶化度がきわめて有利であり得るサーモトロピック溶融加工可能な液晶ポリマーが含まれる。さらなる一実施例では、障壁層は、障壁ポリマーの表面上に被着した無機層を含み得る。例えば無機層は、金属、金属酸化物、金属窒化物、金属炭化物、またはそれらの組合せを含み得る。一実施例において、金属には、アルミニウム、銀、金、チタン、錫、亜鉛またはそれらの組合せが含まれ得る。例示的金属酸化物としては、アルミナ、シリカ、酸化錫、酸化亜鉛またはそれらの組合せが含まれ得る。例示的窒化物としては、窒化アルミニウム、窒化チタン、窒化ケイ素、窒化亜鉛またはそれらの組合せが含まれ得る。例示的炭化物には、炭化ケイ素、炭化アルミニウム、炭化チタンまたはそれらの組合せが含まれ得る。無機層の厚みは、20nm~1000nmの範囲内、例えば50nm~500nmの範囲内、さらには50nm~200nmの範囲内であり得る。例えば、図3に示されているように、保護フィルム312は、光電池構成要素302の上に横たわっている。任意には、封止材304が光電池構成要素302に最も近い保護フィルム312の一部を成し、この封止材304は障壁層306の下に横たわっている。保護フィルム312は、フルオロポリマー層310、接着剤層308または接合層ならびに障壁層306を含む。障壁層306は、光電池構成要素302の主要表面の上に横たわる。接着剤層308は、光電池構成要素302と反対側で障壁層306の主要表面の上に横たわり、フルオロポリマー層310は、障壁層306と反対側で接着剤層308の主要表上に横たわっている。フルオロポリマー層310は光電池デバイス300の外部表面を形成することができる。障壁層306は、無機材料層316が上に配置されている障壁ポリマー層314を含む。図示されているように、無機材料層316は、光電池構成要素302と反対側でかつ接着剤層308の近傍で障壁ポリマー層314の表面上に配置されている。あるいは、無機材料層316は、光電池構成要素302に最も近い障壁ポリマー層314の主要表面上に配置され得る。図4に示されているさらなる実施例において、保護フィルム412は、光電池構成要素402の上に横たわり、多層障壁部分406を含む。封止材404が光電池構成要素402に最も近い保護フィルム412の一部を成し、この封止材404は障壁部分406の下に横たわっている。保護フィルム412は、フルオロポリマー層410、接着剤層408または接合層ならびに障壁部分406を含む。障壁部分406は、光電池構成要素402の主要表面の上に横たわる。接着剤層408は、光電池構成要素402と反対側で障壁部分406の主要表面の上に横たわり、フルオロポリマー層410は、障壁部分406と反対側で接着剤層408の主要表面の上に横たわっている。フルオロポリマー層410は光電池デバイス400の外部表面を形成することができる。障壁部分406は、2組以上の障壁ポリマー層と無機材料層を含み得る。図示されているように、障壁部分406は、上に無機材料層416が配置されている障壁ポリマー層414を含む。さらに、障壁ポリマー層418を無機材料層416の上に配置することができ、無機材料層420を障壁ポリマー層418の上に配置することができる。一実施形態において、他の有機ポリマー層を、無機材料層の上に直接配置してもよい。障壁ポリマー層414および418と無機材料層416および420が2組示されているが、障壁ポリマー層と無機材料層の追加の組を含み入れることが可能である。例えば、障壁部分406は障壁ポリマー層と無機材料層を少なくとも3組、例えば少なくとも4組、さらには少なくとも5組含むことができる。一実施形態において、層の組にはさらに、無機材料層の上に直接配置された有機ポリマー層が含まれる。さらなる一実施例では、層の組は直接接触状態にあり得る。あるいは、層の組は、層の組間の接着剤層、例えば上述した接着剤で形成された接着剤層を有することができる。さらなる一実施例図示せずにおいて、保護フィルムの障壁部分は、5マイクロメートル以下の厚みを有する層マイクロ層を含むマイクロ層部分を含み得る。マイクロ層部分は、少なくとも3つ反復単位を含むことができる。一実施例において、各反復単位は少なくとも2つの層を含む。反復単位の層は5マイクロメートル以下の厚みを有する。一実施形態において、反復単位の層の各々は、10マイクロメートル以下の厚みを有する。別の実施形態において、反復単位内部の1つの層だけが5マイクロメートル以下の厚みを有することができる。反復単位の一層は障壁ポリマーを含むことができる。別の実施例において、反復単位の一層は、上述の通りの接着剤層を含むことができる。さらなる一実施例において、反復単位の一層は無機充填材例えば、上述の金属、金属酸化物、金属窒化物、金属炭化物またはそれらの組合せで形成された粒子を含むことができる。追加の実施例においては、障壁ポリマーは、スカベンジャー化合物などの添加剤、例えば乾燥剤またはゲッターなどを含むことができる。ゲッターは水、酸素または他の化合物など、捕捉を意図されている種との反応性を有する材料であり、乾燥剤は、水を吸収するかまたは水に対し反応する材料である。例示的スカベンジャー化合物としては、金属スカベンジャー、金属酸化物または水酸化物スカベンジャー、金属硫酸塩スカベンジャー、金属ハロゲン化物スカベンジャー、金属ケイ酸塩、他の無機スカベンジャー、有機金属スカベンジャー、金属リガンド、有機スカベンジャーまたはそれらの任意の組合せが含まれる。一実施例において、金属スカベンジャーにはアルカリ金属、例えばリチウム;アルカリ土類金属、例えばベリリウム、カルシウム、マグネシウムまたはバリウム;遷移金属、例えば鉄、マンガン、パラジウム、ジルコニウム、コバルト、銅、亜鉛、チタンまたはクロム;他の金属類、例えばアルミニウム;それらの合金、またはそれらの任意の組合せが含まれる。例示的金属酸化物スカベンジャーには、上述の金属の脱水されたまたは部分的に脱水された酸化物、例えば酸化カルシウム、酸化バリウム、酸化コバルト、酸化マグネシウム、アルミナ、酸化チタン、ジルコニア、酸化亜鉛またはそれらの任意の組合せが含まれる。例示的金属ハロゲン化物には、以上で列挙した金属のハロゲン化物または過塩素酸塩が含まれる可能性があり、あるいは例示的金属硫酸塩には、以上で列挙された硫酸塩、例えば硫酸カルシウム、硫酸バリウム、硫酸銅またはそれらの任意の組合せが含まれる可能性がある。別の無機スカベンジャーには、モンモリロナイト粘土、ゼオライト、活性炭、シリカゲル、アルミナゲル、ボーキサイトまたはそれらの任意の組合せが含まれ得る。例示的有機金属スカベンジャーには、ルイス酸有機金属化合物、その反応性塩またはそれらの任意の組合せが含まれ得る。一実施例において、ルイス酸有機金属化合物は少なくとも1つの炭素金属結合を含む。例示的有機金属化合物は、次の式を有する:[MR1mR2nXl]-qなお式中、Mは金属であり;R1はアルキル、アルケニル、アリール、ヘテロアリール、アルコールまたはポリマー基、あるいはそれらの置換部分、またはそれらの任意の組合せであり;R2はシリル基、アミン、またはアルコキシ基、またはそれらの任意の組合せであり;Xは、アニオン種、例えばフッ化物、塩化物、臭化物、ヨウ化物、窒化物、硫化物、テトラフルオロホウ酸、ヘキサフルオロリン酸または過塩素酸塩、カルボン酸塩、スルホン酸塩、ホスホン酸塩であり;lは0または1;mは0、1、2または3;nは0、1、2または3;そしてqは一般的に0、1または2である錯体の電荷である。化合物はカチオン例えばアルカリまたはアルカリ土類金属イオンと塩を形成できる。追加の実施例において、スカベンジャー化合物は、金属リガンド、例えば以上で列挙した金属のリガンドであり得る。一実施例において、金属リガンドは、金属例えばアルミニウムとの多座キレートの生成物であり得る。さらなる実施例において、スカベンジャー化合物は、ポリマー化合物であり得る。例えばポリマースカベンジャーは、ポリアクリルアミド、ポリアクリレート、エチレンマレイン酸無水物コポリマー、カルボキシ-メチル-セルロース、ポリビニルアルコールコポリマー類、ポリエチレンクロリド、デンプン、ポリアクリロニトリルのデンプングラフト化コポリマー、Sud-Chemieから入手可能なADP商標またはその任意の組合せであり得る。他のスカベンジャー化合物には、コルクなどのスベリン含有材料が含まれる。図2に戻ると、封止材204は、保護フィルム212の一部として形成され得るか、または光電池構成要素202に対し別個に適用される別個の層として形成され得る。封止材204は、図1の層108または110に関連して上述したポリマーの1つ以上を含むことができる。さらに、封止材204は、強化材または添加剤を含むこともできる。例えば封止材204は、繊維強化材などの強化材を含むことができる。繊維強化材はウォーブン繊維強化材またはノンウォーブン繊維強化材であり得る。一実施例において、強化材はウォーブン繊維強化材、例えばガラス織物またはスクリムである。さらに、封止材204には、添加剤例えば難燃剤、酸化防止剤、スカベンジャー例えば乾燥剤またはゲッターまたは他の添加剤が含まれ得る。保護フィルム212は、保護フィルム212の層を通して少なくとも85の可視光線透過率を有することができる。例えば、可視光線透過率は少なくとも90、例えば少なくとも92であり得る。可視光線透過率は、400nm~750nmの波長についての光透過率として定義される。可視光線透過率には、400nm~750nmの範囲内の波長を有する電磁放射線が含まれる。別の実施例において、保護フィルム212は所望の耐久性を有する。例えば、保護フィルム212は、以下の実施例の方法を用いたUVA放射線またはUVB放射線に対する規定の曝露時間の後のLabスケールCIE1976のbの変化として定義される所望のデルタ-b指数Delta-bIndexを有する。一実施形態において、保護フィルム212は、160時間のUVB曝露後5以下のデルタ-b指数を有する。例えば、保護フィルム212のデルタ-b指数は、160時間のUVB曝露後3.5以下例えば3.0以下であり得る。詳細には、デルタ-b指数は、800時間のUVB曝露後10以下、例えば8以下さらには800時間のUVB曝露後6以下であり得る。一実施形態において、保護フィルム212は、1991時間のUVA曝露後10.0未満、例えば1991時間のUVA曝露後9.0未満、さらには1991時間のUVA曝露後6.0未満のデルタ-b指数を有する。理論により束縛されないものの、接着剤層208中の紫外線吸収剤の装填レベルが所望の耐久性を提供すると考えられている。別の実施例では、以下の実施例の方法にしたがったUVBに対する規定の曝露時間後の400nmでの透過率の変化として定義される保護フィルム212の所望の黄変指数は、200時間の曝露の後12.0以下、例えば10.0以下さらには200時間の曝露の後9.0以下である。さらなる実施例において、保護フィルム212は、以下の実施例の方法を用いたUVBに対する規定の曝露時間後の330nmでの透過率として定義される遮断指数blockingindexが、374時間の曝露後10.0以下、例えば5.0以下、さらには374時間の曝露後1.0以下である。一実施例において、保護フィルム212の層は同時押出し可能である。あるいは、保護フィルム212の一部の層を同時押出しし、同時押出しした層に対し他の層を積層することができる。例えば、障壁フィルムを障壁ポリマーで形成させ、処理して無機コーティングを形成することが可能である。別個に、接着剤層をフルオロポリマー層に適用することが可能である。接着剤でコーティングしたフルオロポリマーを、障壁フィルムに対し積層することができる。任意には、障壁フィルムに対してかまたは障壁フィルムとフルオロポリマー層の組合せの上全体に、封止材層を押出しすることができる。特定の実施例において、障壁フィルムは、押出しされた障壁ポリマーの1つ以上の層に無機材料をコーティングすることによって形成され得る。例えば、さまざまな薄膜無機層析出、例えば化学気相堆積法CVD、プラズマ化学気相成長法PECVD、または物理的気相成長法、例えばスパッタリングまたは蒸着、ポリマーの蒸発またはそれらの組合せの1つ以上を通して、障壁ポリマー層をコーティングすることができる。さらなる実施例においては、障壁ポリマー層は、原子層堆積技術によりコーティングされ得る。フルオロポリマー層に接着剤をコーティングすることができ、接着剤を障壁フィルムの無機層上にコーティングし、フルオロポリマーを障壁フィルムに接着または積層することができる。保護フィルムのフルオロポリマーから反対の側に、封止材をコーティングするかまたは積層することができる。保護フィルムを光電池構造に積層して光電池デバイスを形成することができる。例えば光電池構成要素を送出し、光電池構成要素の上全体に多層積層品を含む保護フィルムを適用することができる。任意には、保護フィルムを適用する前に光電池構成要素に封止材を積層することができ、封止材に保護フィルムを積層することができる。あるいは、障壁フィルムを、接着剤およびフルオロポリマー層とは別個に光電池構成要素の上全体に適用することができる。実施例1ポリウレタン接着剤Bostik179/74を2のベンゾトリアゾール紫外線吸収剤と0.5wtのオリゴマーヒンダードアミン系光安定剤HALSと配合する。280nm~480nmの波長にわたる透過率を、紫外線吸収剤またはHALS無しのポリウレタン接着剤と、曝露前ならびにQLabCorporationCleveland,Ohioから入手可能なULB313EL電球を用いて150時間UVB放射線に曝露した後の両方の時点で比較する。図5は、試料による紫外線の初期吸収を示す。比較例は、320nmにおいて高い透過率を有し、一方紫外線吸収剤を含む試料は、350nm以上という高さの波長で実質的な遮断を示している。図6で示されているように、比較例は、150時間にわたるUVB曝露で暗くなる。結果としてもたらされた損傷は一部の紫外線を遮断するが、損傷は同様に、可視スペクトルにおける低い透過率ももたらす結果となっている。対照的に、図7は紫外線吸収剤を含むポリウレタン接着剤試料が、紫外線のより大きな部分を遮断することを示している。幾分かの黄変は見られるものの、150時間後に、接着剤はUVスペクトル内でより低い透過率そして可視スペクトル内で類似の透過率を有している。150時間の曝露の後、2wtの紫外線吸収剤および0.5wtのHALSを伴う試料は効力を失ない、黄変し、より少ない放射線しか遮断しないと思われる。実施例2ベンゾトリアゾール紫外線吸収剤またはオリゴマーヒンダードアミン系光安定剤HALSと配合されたポリウレタン接着剤を用いて、試料を調製する。厚みが0.3ミルまたは1ミルの試料に0wtまたは10wtの紫外線吸収剤および0wtまたは2.5wtのHALSを配合する。接着剤試料を、厚み50マイクロメートルのETFEフィルムの間に塗布し、フィルムの損傷、黄変、そして可視光線透過率について試験する。デルタ-b指数または黄変指数の一方または両方を用いて黄変を表現する。規定の時間QLabCorporation,Cleveland,Ohioから入手可能なULB313EL電球を用いてUVBに試料フィルムを曝露すること、そしてCIELABCIE1976試験方法を用いてbの変化を試験することによって、規定の時間曝露した後のデルタ-b指数を決定する。規定の時間QLabCorporation,Cleveland,Ohioから入手可能なULB313EL電球を用いてUVBに対し試料フィルムを曝露すること、そして400nmにおける透過率変化を測定することによって、規定の時間曝露した後の黄変指数を決定する。遮断指数として定義される、QLabCorporation,Cleveland,Ohioから入手可能なULB313EL電球を用いてUVBに試料フィルムを規定の時間曝露した後の330nmにおける透過率の変化によって、規定の時間の曝露後のUV遮断を決定することができる。表1は、HALSをさらに多く含む試料については黄変指数の減少が見られ、より多くのHALSおよびより多くの紫外線吸収剤を含む試料についてはデルタ-b指数の減少が見られることを示している。実施例350マイクロメートルのETFEフィルムの間に配置されたアクリル系の光学的に透明な接着剤OCAから試料を調製する。アクリルを10wtのベンゾトリアゾール紫外線吸収剤と配合する。試料を1000時間にわたり透過率について試験する。図8に示されているように、可視スペクトル内の透過率はわずかに減衰するが、UVスペクトル内の透過率は1000時間の曝露にわたり低い状態にとどまっている。実施例4EVA、0.01wt~5wtのヒンダードアミン系光安定剤、0.05wt~5wtの亜リン酸塩酸化防止剤および0.05wt~10wtのベンゾフェノン光吸収剤から、試料の接合層接着剤を調製する。実施例550マイクロメートルのETFEフィルムの間に配置されたアクリル系の光学的に透明な接着剤OCAから試料を調製して、UV遮断接着剤調製物の相対的分解耐性を決定する。アクリル系を、異なる相対量の2つの異なる紫外線吸収剤、すなわちBASFから入手したベンゾトリアゾールおよびトリアジンと配合する表1。接着剤の厚みは、全体的に1ミルに保つ。QLabCorporation,Cleveland,Ohioから入手可能なUVA-340電球を用いてUV-A放射1991時間にわたり、試料を透過率について試験する。表3に示されているように、デルタ-b指数は、10wtの合計添加剤濃度で最低である。試料フィルムを規定の時間1991時間UVAに曝露し、CIELABCIE1976表色系を用いてbの変化を試験することにより、規定の時間UVAに曝露した後のデルタ-b指数を決定する。さらに、典型的な市販の調製物の場合よりも高いレベルで調製された場合であっても、試料のいずれも添加剤の沈殿または分離の徴候を示していない。典型的な市販の調製物は一般に、2wt超のレベルで添加剤が分離することに起因して、2wt超の紫外線添加剤を含んでいない。一般的説明または実施例の中で以上で説明した活動の全てが求められるわけではないこと、具体的活動の一部分が必要とされない場合があること、そして説明された活動に加えて1つ以上のさらなる活動が実施される可能性があることに留意されたい。さらに、活動が列挙されている順序は、必ずしもそれらが実施される順序ではない。以上の明細書において、具体的実施形態を基準にして概念が説明されてきた。しかしながら、当業者であれば、以下のクレーム中に記載されている本発明の範囲から逸脱することなく、さまざまな修正および変更を加えることができるということを認識する。したがって、明細書および図は、限定的意味合いではなく例示的意味合いで考慮されるべきであり、このような修正は全て本発明の範囲内に含み入れるように意図されている。本明細書で使用される含むcomprises、comprising、includes、including、有するhas、havingという用語またはその任意の他の変形形態は、非排他的包含を網羅するように意図されている。例えば、特徴リストを含むプロセス、方法、物品または装置は、必ずしもこれらの特徴のみに限定されず、明示的に列挙されていないまたはこのようなプロセス、方法、物品または装置に固有の他の特徴を含む場合がある。さらに、別段の明示的記載のないかぎり、またはは排他的orではなく包含的orを意味する。例えば、条件AまたはBは、Aが真でありまたは存在し、かつBが偽であるまたは存在しない、Aが偽でありまたは存在しないかつBが真であるまたは存在する、およびAとBの両方が真であるまたは存在する状態のいずれか1つにより満たされる。同様に、aまたはanの使用は、本明細書中に記載の要素および構成要素を説明するために用いられる。これは単に便宜上、本発明の範囲の一般的意味合いを提供するために行なわれるものである。この記述は、1または少なくとも1を含むように理解されるべきであり、別段の意図があることが明白であるのでないかぎり単数は複数をも含む。利益、他の利点および課題に対する解決法は、具体的実施形態に関連して以上で説明されてきた。しかしながら、利益、利点、課題に対する解決法、ならびにいずれかの利益、利点または解決法を発生させ得るかまたはより顕著なものにし得るいずれの1つのまたは複数の要素も、いずれかのまたは全てのクレームの重要な、所要のまたは不可欠な特徴としてみなされるべきではない。明細書を読んだ上で、当業者であれば、一部の特徴が、明確さを期して本明細書において別個の実施形態に関連して記述され、単一の実施形態の形に組合せて提供されてもよいということを認識するものである。逆に、簡略化のため単一の実施形態に関連して記述されているさまざまな特徴を、別個にまたは任意の下位組合せの形で提供してもよい。さらに、範囲の形で記述されている値に対する言及は、その範囲内のありとあらゆる値を含む。"